(57)【特許請求の範囲】
【請求項１】
式（Ｉ）の水性エマルションを含む組成物であって、
【化１】
0006523317.tif 000008
式中、
式（Ｉ）の組成物がランダムコポリマーを含み、
Ｒfが、２〜６個の炭素原子の直鎖又は分枝鎖ペルフルオロアルキル基であり、任意選択的に１つ又は２つ以上の−ＣＨ2−、−ＣＦＨ−、又はこれらの組合せによって分断されており、
Ａが、Ｏ、Ｓ、又はＮ（Ｒ’）であり、Ｒ’はＨ又は１〜４個の炭素原子のアルキルであり、
Ｑが、直鎖、分枝鎖、又は環状構造のアルキレン、アリーレン、アラルキレン、スルホニル、スルホキシ、スルホンアミド、カルボンアミド、カルボニルオキシ、ウレタニレン、ウレイレン、及びそのような連結基の組合せであり、
Ｒ1が、Ｈ又はＣＨ3であり、
Ｒ2が、Ｈ又は１〜４個の炭素原子のアルキルから独立して選択され、
ｒが、独立して２〜４であり、
Ｚが、Ｏ又は−ＮＲ’−であり、Ｒ’はＨ又は１〜４個の炭素原子のアルキルであり、
Ｒ3及びＲ4が、それぞれ独立して、１〜４個の炭素原子のアルキル、ヒドロキシエチル、ベンジルであり、又は、Ｒ3及びＲ4が、窒素原子と共にモルホリン、ピロリジン、若しくはピペラジン環を形成し、
Ｍが、Ｈ、ＨＮ（Ｒ6）3、Ｎａ、Ｌｉ、Ｃｓ、Ｋ、又はこれらの混合物であり、
Ｒ6が、Ｈ又は１〜１２個の炭素原子のアルキル若しくはヒドロキシアルキルであり、  ｅが、０〜４０であり、
Ｒ5が、Ｈ又は１〜４個の炭素原子のアルキルであり、
Ｒ7が、２〜４個の炭素原子の直鎖又は分枝鎖アルキレンであり、
ａが、１０〜６０モル％であり、
ｂが、０〜９０モル％であり、
ｃが、１〜９０モル％であり、及び、
ｄが、０〜９０モル％であり、
ａ＋ｂ＋ｃ＋ｄの合計は１００％に等しく、並びに、
前記式（Ｉ）の組成物は、式（ＩＩ）（Ｙ−Ｘ−Ｓ）gＨ2-gの親水性連鎖移動剤の残部を更に含み、
ｇが、１又は２であり、
Ｘが、直鎖又は分枝鎖の１〜４個の炭素原子のアルキレンであり、任意選択的に、ヒドロキシル、カルボキシル、又はアミンから選択される１つ又は２つ以上の親水性官能基で置換されており、及び、
Ｙが、ヒドロキシル、カルボキシル、チオール、又はアミンから選択される親水性官能基である、組成物。
【請求項２】
約１５００〜約３０，０００ダルトンの数平均分子量Ｍnを有する、請求項１に記載の組成物。
【請求項３】
ｃが、約１〜約６０モル％の範囲内である、請求項１に記載の組成物。
【請求項４】
ｂが、少なくとも約０．１モル％であるか、又は
ｄが、少なくとも約０．１モル％であるかのいずれかである、請求項１に記載の組成物。
【請求項５】
チオグリセロール、メルカプトエタノール、チオグリコール酸、ジチオエリスリトール、２−メルカプトプロピオン酸、及び３−メルカプトプロピオン酸、又はこれらの混合物からなる群から選択される、連鎖移動剤の残部を含む、請求項１に記載の組成物。
【請求項６】
前記残部が、使用した連鎖移動剤及びモノマーの総量に基づき、約１〜約２５モル％の量で連鎖移動剤を使用することにより得られる、請求項１に記載の組成物。
【請求項７】
コーティングベースを式（Ｉ）のポリマー組成物と接触させることを含む、コーティング組成物に耐洗浄性を付与する方法であって、
【化２】
0006523317.tif 000009
式中、
式（Ｉ）の組成物がランダムコポリマーであり、
Ｒfが、２〜６個の炭素原子の直鎖又は分枝鎖ペルフルオロアルキル基であり、任意選択的に１つ又は２つ以上の−ＣＨ2−、−ＣＦＨ−、又はこれらの組合せによって分断されており、
Ａが、Ｏ、Ｓ、又はＮ（Ｒ’）であり、Ｒ’はＨ又は１〜４個の炭素原子のアルキルであり、
Ｑが、直鎖、分枝鎖、又は環状構造のアルキレン、アリーレン、アラルキレン、スルホニル、スルホキシ、スルホンアミド、カルボンアミド、カルボニルオキシ、ウレタニレン、ウレイレン、及びこのような連結基の組合せであり、
Ｒ1が、Ｈ又はＣＨ3であり、
Ｒ2が、Ｈ又は１〜４個の炭素原子のアルキルから独立して選択され、
ｒが、独立して２〜４であり、
Ｚが、Ｏ又は−ＮＲ’−であり、Ｒ’はＨ又は１〜４個の炭素原子のアルキルであり、
Ｒ3及びＲ4が、それぞれ独立して、１〜４個の炭素原子のアルキル、ヒドロキシエチル、ベンジルであり、又は、Ｒ3及びＲ4が、窒素原子と共にモルホリン、ピロリジン、若しくはピペラジン環を形成し、
Ｍが、Ｈ、ＨＮ（Ｒ6）3、Ｎａ、Ｌｉ、Ｃｓ、Ｋ、又はこれらの混合物であり、
Ｒ6が、Ｈ又は１〜１２個の炭素原子のアルキル若しくはヒドロキシアルキルであり、  ｅが、０〜４０であり、
Ｒ5が、Ｈ又は１〜４個の炭素原子のアルキルであり、
Ｒ7が、２〜４個の炭素原子の直鎖又は分枝鎖アルキレンであり、
ａが、１０〜６０モル％であり、
ｂが、０〜９０モル％であり、
ｃが、１〜９０モル％であり、及び、
ｄが、０〜９０モル％であり、
ａ＋ｂ＋ｃ＋ｄの合計は１００％に等しく、並びに、
前記式（Ｉ）の組成物は、式（ＩＩ）（Ｙ−Ｘ−Ｓ）gＨ2-gの親水性連鎖移動剤の残部を更に含み、
このとき、
ｇが、１又は２であり、
Ｘが、直鎖又は分枝鎖の１〜４個の炭素原子のアルキレンであり、任意選択的に、ヒドロキシル、カルボキシル、又はアミンから選択される１つ又は２つ以上の親水性官能基で置換されており、及び、
Ｙが、ヒドロキシル、カルボキシル、チオール、又はアミンから選択される親水性官能基である、方法。
【請求項８】
前記ポリマー組成物が、約１５００〜約３０，０００ダルトンの数平均分子量Ｍnを有する、請求項７に記載の方法。
【請求項９】
ｂが、少なくとも約０．１モル％である、又は
ｄが、少なくとも約０．１モル％である、のいずれかである、請求項７に記載の方法。
【請求項１０】
ｃが、１〜約６０モル％の範囲内である、請求項７に記載の方法。
【請求項１１】
前記ポリマー組成物が、コーティングベースに添加されるとき、少なくとも２．０の油染み洗浄性スコアΔＣ、及び最大で４．０の汚れ付着耐性をもたらす、請求項７に記載の方法。
【請求項１２】
前記ポリマー組成物が、チオグリセロール、メルカプトエタノール、チオグリコール酸、ジチオエリスリトール、２−メルカプトプロピオン酸、及び３−メルカプトプロピオン酸、又はこれらの混合物からなる群から選択される、連鎖移動剤の残部を含む、請求項７に記載の方法。
【請求項１３】
前記コーティングベースが、室内用塗料、屋外用塗料、ステイン、または透明コーティングの形態の、アクリルポリマー、エポキシポリマー、ビニルポリマー、及びポリウレタンポリマーからなる群から選択される、請求項７に記載の方法。
【請求項１４】
コーティングベースと、請求項１に記載の組成物と、を含む、コーティング組成物であって、前記コーティングベースが、室内用塗料、屋外用塗料、ステイン、または透明コーティングの形態の、アクリルポリマー、エポキシポリマー、ビニルポリマー、及びポリウレタンポリマーからなる群から選択される、組成物。
【請求項１５】
請求項１に記載のポリマー組成物を形成する方法であって、
式（ＩＩ）の親水性連鎖移動剤を、
（Ｙ−Ｘ−Ｓ）gＨ2-g（ＩＩ）
１０〜６０モル％のフッ素化モノマーと、
０〜９０モル％のアミン含有モノマーと、
１〜９０モル％の酸性モノマーと、
０〜９０モル％の親水性モノマーと、を含む、エチレン性不飽和モノマーと接触させることを含み、
前記モノマーの合計が１００％に等しい、方法。
【発明の詳細な説明】
【技術分野】
【０００１】
本発明は、親水性連鎖移動剤残部を有するフルオロポリマーを含む組成物、及びその、表面に耐久性効果をもたらすための、水系ラテックス塗料などの建築用コーティング組成物への添加剤としての使用に関する。
【背景技術】
【０００２】
フッ素化ポリマー組成物は、基材に表面効果をもたらすための広範な表面処理材料の調製において使用される。多くのこのような組成物は、所望の特性をもたらすための、ペルフルオロアルキル鎖中に主に８個以上の炭素を含有するフッ素化アクリレートポリマー又はコポリマーである。Ｈｏｎｄａら（Ｍａｃｒｏｍｏｌｅｃｕｌｅｓ，２００５，３８，５６９９〜５７０５）は、８個を超える炭素のペルフルオロアルキル鎖では、Ｒf基と呼ばれるペルフルオロアルキル基の配向が平行配置に維持される一方で、６個以下の炭素を有する鎖では再配向が起こることを教示している。この再配向は、接触角などの表面特性を低下させると言われている。したがって、短いペルフルオロアルキル鎖を含有するポリマーは、これまで商業的に成功していない。
【０００３】
フルオロアルキル（メタ）アクリレートコポリマーは、高度撥水性、撥アルコール性、撥油性といった所望の特性を布地に付与するコーティングをもたらすために、織物処理プロセスにおいて水性エマルション中で使用されている。米国特許第５，３４４，９０３号に開示されているこのようなフルオロアルキル（メタ）アクリレートコポリマーの水性エマルションは、所望の撥性を繊維に付与するために、適用後に追加の熱硬化工程を要する。
【先行技術文献】
【特許文献】
【０００４】
【特許文献１】米国特許第５，３４４，９０３号
【発明の概要】
【課題を解決するための手段】
【０００５】
水系ラテックスコーティングベース、例えば、塗料コーティングとして使用されるものは、油接触角が小さく、洗浄性評価が乏しい傾向がある。室内用塗料及び屋外用塗料の表面に洗浄性を付与するために、フッ素系界面活性剤などの低分子添加剤が使用されている。しかしながら分子量が小さいため、これらの添加剤は、より過酷な条件下の屋外用塗料において、長期性能及び耐久性を提供できない。更に、低分子添加剤により、塗料の表面にブルーミングが生じる場合がある。
【０００６】
本発明は、親水性連鎖移動剤を用いて製造された、６個以下の炭素の短ペルフルオロアルキル基を有するフルオロアルキル（メタ）アクリレートコポリマーから構成される組成物を導入することにより、上記問題に取り組むものである。ポリマーの性質により、本発明の組成物は、水系ラテックスコーティングに性能並びに耐久性を提供する。更に、ポリマー中の親水性連鎖移動剤残部は、水性コーティング中の組成物の分散を助ける。これらは、水接触角及び油接触角の増加、汚れ付着耐性の向上、及び、コーティングフィルムへの洗浄性の改善といった、予想外の所望の表面効果を付与する。
【０００７】
本発明は、式（Ｉ）の水性エマルションを含む組成物を含み、
【０００８】
【化１】
0006523317.tif 000002
式中、
式（Ｉ）の組成物はランダムコポリマーであり、
Ｒfは、２〜６個の炭素原子の直鎖又は分枝鎖ペルフルオロアルキル基であり、任意選択的に１つ又は２つ以上の−ＣＨ2−、−ＣＦＨ−、又はこれらの組合せによって分断されており、
Ａは、Ｏ、Ｓ、又はＮ（Ｒ'）であり、Ｒ'はＨ又は１〜約４個の炭素原子のアルキルであり、
Ｑは、直鎖、分枝鎖、又は環状構造のアルキレン、アリーレン、アラルキレン、スルホニル、スルホキシ、スルホンアミド、カルボンアミド、カルボニルオキシ、ウレタニレン、ウレイレン、及びこのような連結基の組合せであり、
Ｒ1は、Ｈ又はＣＨ3であり、
Ｒ2は、Ｈ又は１〜約４個の炭素原子のアルキルから独立して選択され、
ｒは、独立して２〜４であり、
Ｚは、Ｏ又は−ＮＲ'−であり、Ｒ'はＨ又は１〜約４個の炭素原子のアルキルであり、
Ｒ3及びＲ4は、それぞれ独立して、１〜４個の炭素原子のアルキル、ヒドロキシエチル、ベンジルであり、又は、Ｒ3及びＲ4は、窒素原子と共にモルホリン、ピロリジン、若しくはピペラジン環を形成し、
Ｍは、Ｈ、ＨＮ（Ｒ6）3、Ｎａ、Ｌｉ、Ｃｓ、Ｋ、Ｃａ、Ｍｇ、又はこれらの混合物であり、
Ｒ6は、Ｈ又は１〜１２個の炭素原子のアルキル若しくはヒドロキシアルキルであり、
ｅは、０〜４０であり、
Ｒ5は、Ｈ又は１〜４個の炭素原子のアルキルであり、
Ｒ7は、２〜４個の炭素原子の直鎖又は分枝鎖アルキレンであり、
ａは、１０〜６０モル％であり、
ｂは、０〜９０モル％であり、
ｃは、１〜９０モル％であり、及び、
ｄは、０〜９０モル％であり、
ａ＋ｂ＋ｃ＋ｄの合計は１００％に等しく、並びに、
かかる式（Ｉ）の組成物は、式（ＩＩ）（Ｙ−Ｘ−Ｓ）gＨ2-gの親水性連鎖移動剤の残部を更に含み、
ｇは、１又は２であり、
Ｘは、直鎖又は分枝鎖の１〜約４個の炭素原子のアルキレンであり、任意選択的に、ヒドロキシル、カルボキシル、又はアミンから選択される１つ又は２つ以上の親水性官能基で置換されており、及び、
Ｙは、ヒドロキシル、カルボキシル、チオール、又はアミンから選択される親水性官能基である。
【０００９】
本発明は、顔料系コーティングを式（Ｉ）のポリマー組成物と接触させることを含む、塗料組成物に洗浄性及び汚れ付着耐性を付与する方法を更に含み、
【００１０】
【化２】
0006523317.tif 000003
式中、
式（Ｉ）の組成物はランダムコポリマーであり、
Ｒfは、２〜６個の炭素原子の直鎖又は分枝鎖ペルフルオロアルキル基であり、任意選択的に１つ又は２つ以上の−ＣＨ2−、−ＣＦＨ−、又はこれらの組合せによって分断されており、
Ａは、Ｏ、Ｓ、又はＮ（Ｒ'）であり、Ｒ'はＨ又は１〜約４個の炭素原子のアルキルであり、
Ｑは、直鎖、分枝鎖、又は環状構造のアルキレン、アリーレン、アラルキレン、スルホニル、スルホキシ、スルホンアミド、カルボンアミド、カルボニルオキシ、ウレタニレン、ウレイレン、及びこのような連結基の組合せであり、
Ｒ1は、Ｈ又はＣＨ3であり、
Ｒ2は、Ｈ又は１〜約４個の炭素原子のアルキルから独立して選択され、
ｒは、独立して２〜４であり、
Ｚは、Ｏ又は−ＮＲ'−であり、Ｒ'はＨ又は１〜約４個の炭素原子のアルキルであり、
Ｒ3及びＲ4は、それぞれ独立して、１〜４個の炭素原子のアルキル、ヒドロキシエチル、ベンジルであり、又は、Ｒ3及びＲ4は、窒素原子と共にモルホリン、ピロリジン、若しくはピペラジン環を形成し、
Ｍは、Ｈ、ＨＮ（Ｒ6）3、Ｎａ、Ｌｉ、Ｃｓ、Ｋ、Ｃａ、Ｍｇ、又はこれらの混合物であり、
Ｒ6は、Ｈ又は１〜１２個の炭素原子のアルキル若しくはヒドロキシアルキルであり、
ｅは、０〜４０であり、
Ｒ5は、Ｈ又は１〜４個の炭素原子のアルキルであり、
Ｒ7は、２〜４個の炭素原子の直鎖又は分枝鎖アルキレンであり、
ａは、１０〜６０モル％であり、
ｂは、０〜９０モル％であり、
ｃは、１〜９０モル％であり、及び、
ｄは、０〜９０モル％であり、
ａ＋ｂ＋ｃ＋ｄの合計は１００％に等しく、並びに、
かかる式（Ｉ）の組成物は、式（ＩＩ）（Ｙ−Ｘ−Ｓ）gＨ2-gの親水性連鎖移動剤の残部を更に含み、
ｇは、１又は２であり、
Ｘは、直鎖又は分枝鎖の１〜約４個の炭素原子のアルキレンであり、任意選択的に、ヒドロキシル、カルボキシル、又はアミンから選択される１つ又は２つ以上の親水性官能基で置換されており、及び、
Ｙは、ヒドロキシル、カルボキシル、チオール、又はアミンから選択される親水性官能基である。
【発明を実施するための形態】
【００１１】
本明細書では、商標を大文字で示す。
【００１２】
用語（メタ）アクリル又は（メタ）アクリレートは、それぞれ、メタクリル及び／又はアクリル、並びにメタクリレート及び／又はアクリレートを示し、用語（メタ）アクリルアミドは、メタクリルアミド及び／又はアクリルアミドを示す。
【００１３】
本発明は、式（Ｉ）の水性エマルションを含む組成物を含み、
【００１４】
【化３】
0006523317.tif 000004
式中、
式（Ｉ）の組成物はランダムコポリマーであり、
Ｒfは、２〜６個の炭素原子の直鎖又は分枝鎖ペルフルオロアルキル基であり、任意選択的に１つ又は２つ以上の−ＣＨ2−、−ＣＦＨ−、又はこれらの組合せによって分断されており、
Ａは、Ｏ、Ｓ、又はＮ（Ｒ'）であり、Ｒ'はＨ又は１〜約４個の炭素原子のアルキルであり、
Ｑは、直鎖、分枝鎖、又は環状構造のアルキレン、アリーレン、アラルキレン、スルホニル、スルホキシ、スルホンアミド、カルボンアミド、カルボニルオキシ、ウレタニレン、ウレイレン、及びこのような連結基の組合せであり、
Ｒ1は、Ｈ又はＣＨ3であり、
Ｒ2は、Ｈ又は１〜約４個の炭素原子のアルキルから独立して選択され、
ｒは、独立して２〜４であり、
Ｚは、Ｏ又は−ＮＲ'−であり、Ｒ'はＨ又は１〜約４個の炭素原子のアルキルであり、
Ｒ3及びＲ4は、それぞれ独立して、１〜４個の炭素原子のアルキル、ヒドロキシエチル、ベンジルであり、又は、Ｒ3及びＲ4は、窒素原子と共にモルホリン、ピロリジン、若しくはピペラジン環を形成し、
Ｍは、Ｈ、ＨＮ（Ｒ6）3、Ｎａ、Ｌｉ、Ｃｓ、Ｋ、Ｃａ、Ｍｇ、又はこれらの混合物であり、
Ｒ6は、Ｈ又は１〜１２個の炭素原子のアルキル若しくはヒドロキシアルキルであり、
ｅは、０〜４０であり、
Ｒ5は、Ｈ又は１〜４個の炭素原子のアルキルであり、
Ｒ7は、２〜４個の炭素原子の直鎖又は分枝鎖アルキレンであり、
ａは、１０〜６０モル％であり、
ｂは、０〜９０モル％であり、
ｃは、１〜９０モル％であり、及び、
ｄは、０〜９０モル％であり、
ａ＋ｂ＋ｃ＋ｄの合計は１００％に等しく、並びに、
かかる式（Ｉ）の組成物は、式（ＩＩ）（Ｙ−Ｘ−Ｓ）gＨ2-gの親水性連鎖移動剤の残部を更に含み、
ｇは、１又は２であり、
Ｘは、直鎖又は分枝鎖の１〜約４個の炭素原子のアルキレンであり、任意選択的に、ヒドロキシル、カルボキシル、又はアミンから選択される１つ又は２つ以上の親水性官能基で置換されており、及び、
Ｙは、ヒドロキシル、カルボキシル、チオール、又はアミンから選択される親水性官能基である。
【００１５】
式（Ｉ）の（メタ）アクリレートコポリマーは、４つの群それぞれのモノマー由来の２つ又はそれ以上の繰り返し単位を含む。式（Ｉ）の単位Ａを形成するモノマーは、ペルフルオロアルキルアルキル（メタ）アクリレートなどのフッ素化モノマーであり、式（Ｉ）の単位Ｂを形成するモノマーは、ジアルキルアミノアルキル（メタ）アクリレート又はジアルキルアミノアルキル（メタ）アクリルアミドなどのアミン含有モノマーであり、式（Ｉ）の単位Ｃを形成するモノマーは、（メタ）アクリル酸などの酸性モノマーであり、式（Ｉ）の単位Ｄを形成するモノマーは、ヒドロキシアルキル（メタ）アクリレート又はアルコキシル化（メタ）アクリレートなどの親水性モノマーである。式（Ｉ）の繰り返し単位は、上記割合内で、任意のランダム配列で出現してよい。
【００１６】
単位Ｃは、ポリマー組成物中に、少なくとも０．１モル％、好ましくは１〜約６０モル％の範囲内、最も好ましくは約２０モル％〜約６０モル％の範囲内で存在する。一実施形態では、単位Ｂはポリマー組成物中に存在する。この実施形態では、ｂは、少なくとも０．１モル％、好ましくは１〜約６０モル％の範囲内、最も好ましくは約２０モル％〜約６０モル％の範囲内である。別の実施形態では、単位Ｄはポリマー組成物中に存在する。この実施形態では、ｄは、少なくとも０．１モル％、好ましくは０．１〜約６０モル％の範囲内、最も好ましくは０．１〜約１５モル％の範囲内である。式（Ｉ）のポリマー組成物は、４つの単位Ａ、Ｂ、Ｃ、及びＤの全てが存在するように選択することもできる。この実施形態では、ａは、好ましくは約２５〜約５５モル％、最も好ましくは約３０〜約５０モル％であり、ｂは、好ましくは１０〜約５０モル％、最も好ましくは約２０〜約４０モル％であり、ｃは、好ましくは１０〜約６０モル％、最も好ましくは約２０〜約４０モル％であり、ｄは、好ましくは０．１〜約３０モル％、最も好ましくは０．１〜約１５モル％である。
【００１７】
式（Ｉ）の水性エマルションを形成するランダムコポリマーの分子量は、洗浄性及び耐久性を提供するのに十分に高く、ただし、ポリマー分子がコーティング媒体を通って移行できるように十分に低くなければならない。好ましくは、数平均分子量Ｍnは、約１５００〜約３０，０００ダルトン、より好ましくは約５０００〜約２０，０００ダルトン、最も好ましくは約８０００〜約１５，０００ダルトンである。重量平均分子量Ｍwは、好ましくは約５０００〜約５０，０００ダルトン、より好ましくは約８０００〜約３０，０００ダルトン、最も好ましくは約１０，０００〜約２０，０００ダルトンである。多分散指数（ＰＤＩ）は、好ましくは約１．０〜約６．０、好ましくは約１．１〜約２．０、最も好ましくは約１．２〜約１．６である。
【００１８】
式（Ｉ）の単位Ａを形成するのに有用なフッ素化（メタ）アクリレートモノマーは、対応するアルコールから合成される。これらのフッ素化（メタ）アクリレート化合物は、対応するアルコールの（メタ）アクリル酸によるエステル化、又は、メチル（メタ）アクリレートによるエステル交換のいずれかによって調製される。このような調製は、当該技術分野において周知である。
【００１９】
好ましくは、式（Ｉ）の単位Ａ中のＲfは、２〜６個の炭素原子を主に含むペルフルオロアルキル基であり、任意選択的に、１つ又は２つ以上の−ＣＨ2−又は−ＣＦＨ−基で分断されている。より具体的には、式（Ｉ）中のＲfは、４〜約６個の炭素原子の直鎖ペルフルオロアルキル基である。式（Ｉ）の単位Ａを形成するモノマーの１つの好ましい実施形態は、以下の式を有するペルフルオロアルキルエチル（メタ）アクリレートであり、
Ｆ（ＣＦ2ＣＦ2）mＣ2Ｈ4ＯＣ（Ｏ）−Ｃ（Ｒ）＝ＣＨ2
式中、ｍは、１〜約３又はこれらの混合であり、好ましくは主に２〜約３又はこれらの混合であり、Ｒは、Ｈ又はメチルである。
【００２０】
単位Ａ中の好適な連結基Ｑの例として、直鎖、分枝鎖、又は環状構造のアルキレン、アリーレン、アラルキレン、スルホニル、スルホキシ、スルホンアミド、カルボンアミド、カルボニルオキシ、ウレタニレン、ウレイレン、及びこのような連結基の組合せ、例えばスルホンアミドアルキレンが挙げられる。好ましくは、Ｑは、１〜約１５個の炭素原子の直鎖アルキレン、又は、−ＣＯＮＲ'（ＣnＨ2n）−であり、（ＣnＨ2n）基は直鎖又は分枝鎖であり、好ましくは直鎖である。部分Ａ及びＱ内において、Ｒ'中のアルキルは直鎖又は分枝鎖である。フッ素化モノマーの混合物も使用できる。
【００２１】
好ましくは、単位Ｂ中のＺは−Ｏ−であり、単位Ｂ中のｒは２又は３である。Ｒ3及びＲ4は、好ましくは１、２、又は３個の炭素原子のアルキルである。式（Ｉ）の単位Ｂを形成するための好ましいモノマーの例は、ジエチルアミノエチルアクリレート、及び／又はジメチルアミノエチルメタクリレートである。
【００２２】
好ましくは、式（Ｉ）の単位Ｃの形成に用いられるモノマーは、アクリル酸又はメタクリル酸であり、Ｍは、ＮＨ4若しくはＮａ、又はこれらの混合物である。単位Ｃの繰り返し単位は、コポリマーを、アルカリ金属水酸化物、アルカリ金属炭酸塩、アンモニア、アルキルアミン、又はアルカノールアミンが挙げられるが、これらに限定されない、塩基で中和することによって形成してよい。
【００２３】
単位Ｄの形成に使用するのに好ましいモノマーとして、１つ又は２つ以上のヒドロキシアルキル（メタ）アクリレート、アルキルオキシ（メタ）アクリレート、又はポリ（アルキレングリコール）（メタ）アクリレートが挙げられる。好適なヒドロキシアルキル（メタ）アクリレート（hydroxyalkyl（meth）acrylWhere ates）は、２〜４個の炭素原子のアルキル鎖長を有し、２−ヒドロキシエチルアクリレート、２−ヒドロキシエチルメタクリレート、３−ヒドロキシプロピルアクリレート、及び３−ヒドロキシプロピルメタクリレートが挙げられる。好ましくは、Ｒ5は、Ｈ又は１〜２個の炭素原子のアルキル基であり、ｒは２である。単位Ｄが、１つ又は２つ以上のアルコキシル化（メタ）アクリレート又はポリ（アルキレングリコール）（メタ）アクリレートから形成される場合、好適なモノマーは、１分子当たり１〜４０個のオキシアルキレン単位、好ましくは１分子当たり５〜２１個のオキシアルキレン単位、最も好ましくは１分子当たり６〜１２個のオキシアルキレン単位を含有してよく、好ましくは、エチルトリエチレングリコール（メタ）アクリレート、エトキシ化（メタ）アクリレート、ポリ（エチレングリコール）（メタ）アクリレート、ポリ（エチレングリコール）メチルエーテル（メタ）アクリレート、プロポキシ化（メタ）アクリレート、ポリ（プロピレングリコール）（メタ）アクリレート、又はポリ（プロピレングリコール）メチルエーテル（メタ）アクリレートを挙げることができる。
【００２４】
本発明は、式（ＩＩ）（Ｙ−Ｘ−Ｓ）gＨ2-g（ＩＩ）の親水性連鎖移動剤を、１０〜６０モル％のフッ素化モノマーと、０〜９０モル％のアミン含有モノマーと、１〜９０モル％の酸性モノマーと、０〜９０モル％の親水性モノマーと、を含み、モノマーの合計が１００％に等しい、エチレン性不飽和モノマーと接触させることを含む、式（Ｉ）のポリマー組成物を形成する方法が更に記載される。
【００２５】
本発明のフルオロポリマーは、フッ素化及び非フッ素化（メタ）アクリレートモノマーの重合によって調製される。重合プロセスは、有機溶媒中の上で定義したフッ素化及び非フッ素化（メタ）アクリレートモノマーを、不活性雰囲気中で、フリーラジカル反応開始剤、親水性連鎖移動剤、及び任意選択的に他のモノマーの存在下で接触させることを含む。例えば、モノマーを、撹拌装置を取り付けた好適な反応槽中で混合してよい。加熱源及び冷却源を必要に応じて備える。典型的なプロセスでは、反応槽中で、フッ素化及び非フッ素化モノマーを溶媒及び連鎖移動剤と混合し、反応混合物を得て、この反応混合物を適当な温度、例えば８０℃に加熱する。あるいは、モノマーを１種類ずつ、又は混合物で、反応槽中に存在する溶液に、選択された供給速度で供給してよい。この実施形態では、反応槽中に存在する溶液は、溶媒、溶媒及び連鎖移動剤、又は、溶媒、連鎖移動剤、及び１つ若しくは２つ以上のモノマーを含有してよい。別の実施形態では、連鎖移動剤を単独で、又は１つ若しくは２つ以上のモノマーとの混合物で、反応槽中に存在する溶液に、選択された供給速度で供給してよい。この実施形態では、反応槽中に存在する溶液は、溶媒、溶媒及び１つ若しくは２つ以上のモノマー、又は、溶媒、１つ若しくは２つ以上のモノマー、及び反応開始剤を含有してよい。それぞれの実施形態では、反応開始剤は存在する溶液中に含まれていてよく、又は、反応槽に後ほど供給してもよい。
【００２６】
有機過酸又はアゾ化合物が使用される場合、例えば、有機溶媒の選択、及びフリーラジカル反応開始剤の選択に依存して、２０〜９０℃の範囲の温度が好適であり得る。酸化還元（レドックス）反応開始剤が使用される場合、０〜５０℃の温度が好適である。フリーラジカル反応開始剤は、典型的には、反応混合物が適当な反応又は活性化温度に達した後に加えられる。
【００２７】
好適なフリーラジカル反応開始剤として、有機過酸及びアゾ化合物が挙げられる。特に有用な有機過酸の例は、過酸化ベンゾイル、ｔ−ブチルペルオキシド、アセチルペルオキシド、及びラウリルペルオキシドである。特に有用なアゾ化合物の例として、２，２'−アゾビス（２−アミジノプロパンジヒドロクロリド、２，２'−アゾビス（イソブチルアミジン）ジヒドロクロリド、及びアゾジイソブチロニトリル（azodiisobutylronitrile）が挙げられる。アゾ反応開始剤は、Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ）から「ＶＡＺＯ」の名称で市販されている。
【００２８】
好適なレドックス反応開始剤として、ペルオキシ二硫酸カリウム又はアンモニウム；過酸化水素とＦｅ2+、Ｃｒ2+、Ｖ2+、Ｔｉ3+、Ｃｏ2+、Ｃｕ+などの過酸化物の組合せ；ＨＳＯ3-、ＳＯ32-、Ｓ2Ｏ32-、又はＳ2Ｏ52-とＡｇ+、Ｃｕ2+、Ｆｅ3+、ＣｌＯ3-、又はＨ2Ｏ2の組合せ；有機アルコールとＣｅ4+、Ｖ5+、Ｃｒ6+、又はＭｎ3+の組合せ；及び、ペルオキシ二リン酸化合物とＡｇ+、Ｖ5+、又はＣｏ2+の組合せが挙げられる。このような系は、低温又は迅速な活性化が所望される場合に使用され得る。
【００２９】
フリーラジカル反応開始剤は、通常は、反応モノマーが溶媒中に溶解された後、及び／又は反応混合物が所望の温度になった後に、ある時間にわたって添加される。ラジカル反応開始剤は有効量で添加される。ラジカル反応開始剤の「有効量」とは、モノマー間の反応を開始し、好ましくはポリマー生成物の収率を最大限にするのに十分な時間にわたって反応を維持するのに、十分な量を意味する。反応開始剤の有効量は、使用される実際の組成物及び反応条件によって異なるだろう。ある条件における反応開始剤の有効量は、当業者によって実験的に容易に求められる。
【００３０】
本発明の組成物は、重合調節剤としても知られる親水性連鎖移動剤の残部を更に含む。用語「残部」は、本明細書では、ポリマー分子に共有結合する連鎖移動剤構造の一部と定義される。ポリマー反応混合物全体に、連鎖移動剤残部を含まないポリマー分子を一部含んでもよい。
【００３１】
連鎖移動剤は、フルオロポリマーの分子量を制限又は制御する量で、典型的には、使用される連鎖移動剤及びモノマーの総量に基づき、約１〜２５モル％、好ましくは約２〜２０モル％、より好ましくは約３〜１５モル％、最も好ましくは５〜１０モル％の量で、使用されてよい。好適な親水性連鎖移動剤は、以下の式を有し、
（ＩＩ）（Ｙ−Ｘ−Ｓ）gＨ2-g、
式中、ｇは、１又は２であり、Ｘは、直鎖又は分枝鎖の１〜約４個の炭素原子のアルキレンであり、任意選択的に、ヒドロキシル、カルボキシル、又はアミンから選択される１つ又は２つ以上の親水性官能基で置換されており、Ｙは、ヒドロキシル、カルボキシル、チオール、又はアミンから選択される親水性官能基である。ｇ＝２のとき、連鎖移動剤は、式Ｙ−Ｘ−Ｓ−Ｓ−Ｘ−Ｙのジスルフィド化合物である。好ましい連鎖移動剤として、チオグリセロール、メルカプトエタノール、チオグリコール酸、ジチオエリスリトール、２−メルカプトプロピオン酸、及び３−メルカプトプロピオン酸、又はこれらの混合物が挙げられる。
【００３２】
好適な溶媒は、１３０℃未満の沸点を有するアルカン、アルコール、及びケトンである。フルオロポリマーの調製に有用である好適な有機溶媒として、メチルイソブチルケトン、ブチルアセトン、テトラヒドロフラン、アセトン、イソプロパノール、エチルアセトン、塩化メチレン、クロロホルム、四塩化炭素、シクロヘキサン、ヘキサン、ジオキサン、ヘキサフルオロイソプロパノール、及びこれらの２つ又はそれ以上の混合物が挙げられる。シクロヘキサン、イソプロパノール、メチルイソブチルケトン、又はこれらの混合物が好ましい。イソプロパノール及びメチルイソブチルケトンは、いずれの溶媒も１００℃未満で沸騰する水との共沸混合物を形成し、最終水性分散液からの除去を容易にするため、これらのブレンドが特に好ましい。有機溶媒と、水を含む、他の種類の共溶媒とのブレンドも使用できる。好ましいのは、約２０％〜約８０％のメチルイソブチルケトンを含む、イソプロパノール／メチルイソブチルケトンブレンドである。
【００３３】
本発明の方法で使用される上記コポリマーは、好ましくは水性分散液の形態である。1Ｈ  ＮＭＲでモニタリングできるように、重合が完了した後、塩基性水溶液を用いて酸性ポリマー溶液を中和し、水性分散液を形成できる。必要な塩基の量は、全ての酸官能基の塩形成が完了することを想定して、算出される。任意選択的に、０〜５モル％超の塩基を加え、確実に全ての酸を塩に変換する。エマルションの最終ｐＨは、約６〜約９、好ましくは６〜８である。中和に好適な塩基は、アルカリ金属水酸化物、アルカリ金属炭酸塩、アンモニア、アルキルアミン、又はアルカノールアミンである。アンモニア溶液が好ましい。中和後、蒸留によって有機溶媒を除去し、完全な水性系を形成する。
【００３４】
上記のように調製されたフルオロポリマー組成物は、コーティング組成物中で直接使用してよく、又は、追加溶媒（「適用溶媒」）を加え、所望の固体含量を達成してよい。適用溶媒は、典型的には、アルコール及びケトンからなる群から選択される溶媒である。
【００３５】
フルオロポリマー組成物は、コーティング添加剤として有用であり、この場合フルオロポリマー組成物は、基材に適用されるコーティングベースに添加されてよい。したがって、本発明は、顔料系コーティングを式（Ｉ）のポリマー組成物と接触させることを含む、塗料組成物に洗浄性を付与する方法を提供し、
式中、
式（Ｉ）の組成物はランダムコポリマーであり、
Ｒfは、２〜６個の炭素原子の直鎖又は分枝鎖ペルフルオロアルキル基であり、任意選択的に１つ又は２つ以上の−ＣＨ2−、−ＣＦＨ−、又はこれらの組合せによって分断されており、
Ａは、Ｏ、Ｓ、又はＮ（Ｒ'）であり、Ｒ'はＨ又は１〜約４個の炭素原子のアルキルであり、
Ｑは、直鎖、分枝鎖、又は環状構造のアルキレン、アリーレン、アラルキレン、スルホニル、スルホキシ、スルホンアミド、カルボンアミド、カルボニルオキシ、ウレタニレン、ウレイレン、及びこのような連結基の組合せであり、
Ｒ1は、Ｈ又はＣＨ3であり、
Ｒ2は、Ｈ又は１〜約４個の炭素原子のアルキルから独立して選択され、
ｒは、独立して２〜４であり、
Ｚは、Ｏ又は−ＮＲ'−であり、Ｒ'はＨ又は１〜約４個の炭素原子のアルキルであり、
Ｒ3及びＲ4は、それぞれ独立して、１〜４個の炭素原子のアルキル、ヒドロキシエチル、ベンジルであり、又は、Ｒ3及びＲ4は、窒素原子と共にモルホリン、ピロリジン、若しくはピペラジン環を形成し、
Ｍは、Ｈ、ＨＮ（Ｒ6）3、Ｎａ、Ｌｉ、Ｃｓ、Ｋ、Ｃａ、Ｍｇ、又はこれらの混合物であり、
Ｒ6は、Ｈ又は１〜１２個の炭素原子のアルキル若しくはヒドロキシアルキルであり、
ｅは、０〜４０であり、
Ｒ5は、Ｈ又は１〜４個の炭素原子のアルキルであり、
ａは、１０〜６０モル％であり、
ｂは、０〜９０モル％であり、
ｃは、１〜９０モル％であり、及び、
ｄは、０〜９０モル％であり、
ａ＋ｂ＋ｃ＋ｄの合計は１００％に等しく、並びに、
かかる式（Ｉ）の組成物は、式（ＩＩ）（Ｙ−Ｘ−Ｓ）gＨ2-gの親水性連鎖移動剤の残部を更に含み、
ｇは、１又は２であり、
Ｘは、直鎖又は分枝鎖の１〜約４個の炭素原子のアルキレンであり、任意選択的に、ヒドロキシル、カルボキシル、又はアミンから選択される１つ又は２つ以上の親水性官能基で置換されており、及び、
Ｙは、ヒドロキシル、カルボキシル、チオール、又はアミンから選択される親水性官能基である。
【００３６】
本発明の組成物は、コーティングベースに添加されるとき、油染み洗浄性評価ΔＣが少なくとも２．０、好ましくは少なくとも３．０、かつ、汚れ付着耐性ΔＬが最大で４．５、好ましくは４．０である、乾燥したコーティングをもたらす。本明細書で用いられるとき、用語「コーティングベース」は、基材表面上に耐久性のあるフィルムをもたらす目的で、基剤に適用される組成物、典型的には、水系ラテックス塗料である。典型的には、これらは、アクリル、エポキシ、ビニル、ポリウレタン及びその他のものなどの樹脂を含有する。このような塗料は、様々な大手ブランド名で市場から容易に入手できる。これらのコーティングベースとして、室内用塗料、屋外用塗料、ステイン、及び類似のコーティング類が挙げられる。したがって、本発明は、コーティングベースと、式（Ｉ）のポリマー組成物と、を含む、コーティングに関する。このようなコーティングは、顔料系又は非顔料系であってよい。
【００３７】
コーティングベースへの添加剤として用いられるとき、本明細書に記載させるフルオロポリマー組成物は、十分に接触させることによって、例えば、フルオロポリマー組成物をコーティングベースと混合することによって、コーティングベースに効率的に導入される。フルオロポリマー及びコーティングベースの接触は、例えば都合がよいことに、室温で実施できる。機械式振盪器を使用する、又は熱を与えるなどによる、より綿密な接触又は混合法も利用できる。このような方法は、通常は必要ではなく、通常は最終コーティング組成物を実質的に向上させない。
【００３８】
コーティングベースへの添加剤として用いられるとき、本発明の組成物は通常、湿式塗料の重量に対するフルオロポリマーの乾燥重量ベースで、約０．００１重量％〜約１重量％で添加される。フルオロポリマーの、好ましくは約０．０１重量％〜約０．５重量％、より好ましくは約０．０５重量％〜約０．２５重量％が塗料に添加される。
【００３９】
本発明のコーティング組成物は、広範な基材に対して、保護及び／又は化粧コーティングをもたらすために有用である。このような基材として、主に建築資材及び硬質表面が挙げられる。基材は、好ましくは、木、金属、壁板、石、コンクリート、繊維板、及び紙からなる群から選択される。他の材料も基剤として使用してよい。
【００４０】
本発明のコーティングを用いて、コーティングベースと、式（Ｉ）のポリマー組成物と、を含む、コーティング組成物と基材を接触させ、基材上のコーティング組成物を乾燥又は硬化することによって、基材を処理してよい。コーティング組成物を基材と接触させる任意の方法が使用できる。刷毛、噴霧、ローラー、ドクターブレード、ワイプ、浸漬、発泡体、液体注入、液浸、又はキャスティングなどのこのような方法は、当業者に周知である。
【００４１】
本発明の組成物は、水系ラテックスコーティングに性能並びに耐久性を提供する。これらは、水接触角及び油接触角の増加、汚れ付着耐性の向上、及び、コーティングフィルムへの洗浄性の改善といった、予想外の所望の表面効果を付与する。これらの理由により、本発明の組成物は、屋外用コーティング及び塗料の添加剤として使用するのが特に好適である。
【００４２】
材料及び方法
全ての溶媒及び試薬は、特に指示がない限り、Ｓｉｇｍａ−Ａｌｄｒｉｃｈから購入し、供給された状態で直接使用した。１Ｈ，１Ｈ，２Ｈ，２Ｈ−ペルフルオロオクチルメタクリレート及び１Ｈ，１Ｈ，２Ｈ，２Ｈ−ペルフルオロオクチルアクリレートは、ＤｕＰｏｎｔ  Ｃｈｅｍｉｃａｌｓ  ＆  Ｆｌｕｏｒｏｐｒｏｄｕｃｔｓから入手した。分子量分析は、サイズ排除クロマトグラフィー（ＳＥＣ）システム［Ａｌｌｉａｎｃｅ  ２６９５（商標）、Ｗａｔｅｒｓ  Ｃｏｒｐｏｒａｔｉｏｎ（Ｍｉｌｆｏｒｄ，ＭＡ）］（示差屈折率検出器、多角度光散乱光度計、及び示差毛管粘度計ＶｉｓｃｏＳｔａｒ（商標）を装備）を用いて実施した。
【００４３】
試験方法
塗料中のポリマー添加剤の添加及び試験パネルへの適用
本発明のフルオロアクリルコポリマーの水性分散液を、選択した市販の室内用及び屋外用ラテックス塗料（添加前はフルオロ添加剤を含まない）に、３５０ｐｐｍのフッ素濃度で加えた。サンプルを、オーバーヘッドコウレスブレードスターラーを用いて、６００ｒｐｍで１０分間混合した。続いて、混合液をガラス瓶に移し、封をして、ロールミル上に一晩置き、フルオロポリマーを均一に混合させた。次に、サンプルを、５ｍＬのバードアプリケータを用いて、ＢＹＫ−Ｇａｒｄｎｅｒのドローダウン装置によって、黒色のＬｅｎｅｔａ  Ｍｙｌａｒ（登録商標）カード（１４ｃｍ×２６ｃｍ（５．５"×１０"））又はアルミニウムＱパネル（１０ｃｍ×３０ｃｍ（４"×１２"））上に均一にドローダウンした。続いて、塗膜を室温で７日間乾燥させた。
【００４４】
試験方法１．接触角測定による撥油性の評価
油接触角測定を用いて、フルオロ添加剤の塗膜の表面への移行について試験した。乾燥塗膜でコーティングされた１インチのＬｅｎｅｔａパネルのストリップにおいて、油接触角試験をゴニオメーターで行った。自動分注システム、２５０μＬのシリンジ、及び照明付き試料ステージアセンブリを備えた、ＤＲＯＰｉｍａｇｅの標準的ソフトウェアを利用する、Ｒａｍｅ−Ｈａｒｔ  Ｓｔａｎｄａｒｄ  Ａｕｔｏｍａｔｅｄ  Ｇｏｎｉｏｍｅｔｅｒ  Ｍｏｄｅｌ  ２００を使用した。ゴニオメーターのカメラをインターフェイスを介してコンピュータにつなぎ、コンピュータスクリーン上で液滴を表示させた。横軸線及び交差線の両方を、ソフトウェアを使用して、コンピュータスクリーン上で独立して調整できた。
【００４５】
接触角測定に先立ち、サンプルをサンプルステージに置き、縦型スケールを、サンプルの水平面に一致する接眼部の横線（軸）に揃うように調節した。サンプル界面において、試験液滴の界面領域の一方が見えるように、接眼部に対してステージの水平位置を配置した。
【００４６】
サンプル上の試験液の接触角を測定するため、３０μＬのピペットチップ、及び較正した量の試験液を移動させるための自動分注システムを用いて、おおよそ１滴の試験液をサンプル上に分注した。油接触角測定には、ヘキサデカンを適宜使用した。ステージを調節してサンプルの水平合わせを行った後、Ｍｏｄｅｌ  ２００の場合はソフトウェアによって横線及び交差線を調整し、液滴の外観モデルに基づいて、コンピュータが接触角を算出した。初期接触角は、試験液をサンプル表面に分注した直後に測定した角度である。３０度を超える初期接触角は、有効な撥油性を示す。
【００４７】
試験方法２．屋外用塗料に対する汚れ付着耐性（ＤＰＲ）試験
ＤＰＲ試験を用いて、塗布パネルの汚れ蓄積を防止する能力を評価した。シリカゲル（３８．７％）、酸化アルミニウム粉末（３８．７％）、黒酸化鉄粉末（１９．３５％）及びランプブラック粉末（３．２２％）からなる人工乾燥汚れをこの試験に使用した。埃成分を混合し、完全に混合するためにローラー上に４８時間置き、デシケータ（decicator）内で保管した。
【００４８】
屋外用塗料サンプルを、３．８ｃｍ×５ｃｍ（１．５"×２"）の寸法に切断したアルミニウムＱパネルにドローダウンし、これらのサンプルを４枚複製して、１０ｃｍ×１５ｃｍ（４"×６"）の金属パネルにテープで留めた。各Ｑパネルの初期白色度（Ｌ*initial）を、Ｈｕｎｔｅｒ  Ｌａｂ測色計を用いて測定した。次に、１０ｃｍ×１５ｃｍ（４"×６"）の金属パネルを、木製ブロックに切り込みを入れた４５度の角度のスロットに挿入した。金属製の網を備える埃アプリケータにより、パネルが完全に埃で覆われる前、パネルに埃をまいた。続いて、浅型トレイ内で、木製ブロックに取り付けたパネルを軽く５回たたいて、過剰の埃を除去した。次に、埃を付けたパネルを有する１０ｃｍ×１５ｃｍ（４"×６"）のパネルを、次に、Ｖｏｒｔｅｘ−Ｇｅｎｉｅ  ２に６０秒間固定し、残り全ての埃を除去した。続いて、パネルを取り外し、１０回たたいて残る全ての埃を取り除いた。各３．８ｃｍ×５ｃｍ（１．５"×２"）のサンプルの白色度（Ｌ*dusted）を、同じ測色計を用いて再測定し、埃付け前後の白色度の差を記録した。この値を平均した。ＤＰＲは、ΔＬ*＝（Ｌ*initial−Ｌ*dusted）のときのΔＬ*について評価した。ΔＬ*値が低いほど、汚れ付着耐性が良好であることを示す。
【００４９】
試験方法３．室内用塗料に対するＬｅｎｅｔａ油染み洗浄性
ＡＳＴＭＤ３４５０の変法を用いて、塗布パネルの油染み洗浄性を測定した。適用方法に記載されるように、室内用艶なし塗料に加えられた試験材料を、黒色のＬｅｎｅｔａカードに適用した。乾燥したサンプルを、試験用に１０ｃｍ×８ｃｍ（４"×３"）の寸法に切断した。フィルムの半分に、薄く均一に塗布したＬｅｎｅｔａ染み付け媒体（Ｖａｓｅｌｉｎｅ（登録商標）中Ｌｅｎｅｔａカーボンブラックの５重量％分散体）の層を置き、１時間放置した。過剰の染みを静かにかき落とし、目に見える染みが拭き取られなくなるまで、清潔なペーパータオルで拭き取った。次に、パネルを、洗浄ブロックを８層の寒冷紗で覆ったＧａｒｄｃｏの摩耗試験機に移した。寒冷紗を１０ｍＬの１％中性洗剤水溶液で湿らせ、洗浄ブロックを染み付けしたパネルの上面で動かして、耐水洗性を実施した。５サイクル後、パネルを脱イオン水ですすぎ、１２時間乾燥させた。未洗浄の染み付き塗料及び洗浄後の染み付き塗料の白色度を、Ｈｕｎｔｅｒ  ｌａｂ測色計を用いて測定し、Ｌ値を得た。洗浄性を、洗浄性＝（Ｌwashed paint−Ｌunwashed stained paint）×１０／（Ｌunstained paint−Ｌunwashed stained paint）の等式によって計算した。同様に、フッ素化添加剤を含まない対照サンプルの洗浄性評価を同時に評価した。サンプルと対照の洗浄性評価間の差を求め、洗浄性スコアΔＣで表した。ΔＣが大きいほど良好な性能であり、対照と比べて、比較的少ない量の染みが処理済みサンプル上に残っていることを示唆している。ΔＣがマイナスの値は、サンプルが対照より悪化していることを示す。
【実施例】
【００５０】
（実施例１）
還流冷却器、セプタム、及び熱電対を備えた三つ口丸底フラスコに、１Ｈ，１Ｈ，２Ｈ，２Ｈ−ペルフルオロオクチルメタクリレート（６．８０ｇ、１５．７３ミリモル）、ジエチルアミノエチルメタクリレート（２．１９ｇ、１１．８２ミリモル）、メタクリル酸（１．０２ｇ、１１．８５ミリモル）、ポリ（エチレングリコール）メタクリレート、メチルエーテル（平均Ｍn  ９５０、０．２０ｇ、０．２１ミリモル）、メチルイソブチルケトン（ＭＩＢＫ）、（３．７５ｇ、３７．４４ミリモル）、イソプロパノール（ＩＰＡ）（１１．２５ｇ）、及び１−チオグリセロール、（０．４０ｇ、３．７０ミリモル）を投入した。フラスコに、Ｎ2ガスを１時間室温で注入したままにした。油浴を用いて、フラスコの内部温度が８０℃に達するまで加熱し、ＭＩＢＫ（１ｇ）中のＶＡＺＯ−６７（０．２０ｇ、１．０４ミリモル）溶液をシリンジで一度に加えた。内部温度を再び８０℃に上昇させ、その後、反応液を更に１６時間撹拌したままにした。反応混合液を室温まで冷却させ、1Ｈ  ＮＭＲ分析により＞９７％のモノマーの変換を確認した。ポリマーサンプルは、ＧＰＣによって、平均分子量Ｍn＝１１．２ｋＤａ、Ｍw＝１３．８ｋＤａ、ＰＤＩ＝１．２４と分析された。
【００５１】
ＭＩＢＫ／ＩＰＡ中ポリマー溶液の一部３．０ｇに、水（４．８ｇ）に続いて、混合液のｐＨが７〜８に達するまで２８重量％アンモニア水溶液を加えた。混合液を６０℃で４時間加熱し、真空下で有機溶媒を蒸留し、水中透明ポリマーの１４重量％分散液を得た。計算したこのポリマー分散液の量（３５０ｐｐｍのＦ）を、屋外用及び室内用試験塗料のサンプルに加え、ドローダウンしたパネルを記載される試験方法に従って評価した。
【００５２】
比較実施例１Ａ
この比較実施例は、連鎖移動剤を使用しない、実施例１に記載のポリマー組成物の合成について記載する。
【００５３】
実施例１に記載した類似手順に従う、１Ｈ，１Ｈ，２Ｈ，２Ｈ−ペルフルオロオクチルメタクリレート、（６．８０ｇ、１５．７３ミリモル）、ジエチルアミノエチルメタクリレート（２．１９ｇ、１１．８２ミリモル）、メタクリル酸、（１．０２ｇ、１１．８５ミリモル）、ポリ（エチレングリコール）メタクリレート、メチルエーテル（平均Ｍn  ９５０、０．２０ｇ、０．２１ミリモル）、ＭＩＢＫ（３．７５ｇ）中、ＩＰＡ（１１．２５ｇ）、及びＶＡＺＯ−６７（０．２０ｇ、１．０４ミリモル）の重合により黄色の溶液を得た。ＮＭＲによるモノマー変換率は＞９８％であった。分子量分析により、Ｍn＝３０，３９０Ｄａ、Ｍw＝５６，８７０Ｄａ、及びＰＤＩ  １．８７と推測された。
【００５４】
ポリマー溶液の一部３．０ｇを、混合液のｐＨが７〜８に達するまで２８重量％アンモニア水溶液と共に加熱することによって、水（４．８ｇ）に分散させた。真空下で有機溶媒を除去すると、水中に分散された透明ポリマーの１１重量％分散液が得られた。計算したこのポリマー分散液の量（３５０ｐｐｍのＦ）を、屋外用及び室内用試験塗料のサンプルに加え、ドローダウンしたパネルを記載される試験方法に従って評価した。
【００５５】
（実施例２）
実施例１に記載した類似手順に従う、１Ｈ，１Ｈ，２Ｈ，２Ｈ−ペルフルオロオクチルメタクリレート、（６．８０ｇ、１５．７３ミリモル）、ジエチルアミノエチルメタクリレート（２．１９ｇ、１１．８２ミリモル）、メタクリル酸、（１．０２ｇ、１１．８５ミリモル）、ポリ（エチレングリコール）メタクリレート（平均Ｍn  ５５０、０．２０ｇ、０．３６ミリモル）のＭＩＢＫ（３．７５ｇ）、ＩＰＡ（１１．２５ｇ）及び１−チオグリセロール（０．４０ｇ、３．７０ミリモル）溶液中、ＶＡＺＯ−６７（０．２０ｇ、１．０４ミリモル）反応開始剤を用いる重合により、黄色のポリマー溶液を得た。1Ｈ  ＮＭＲによるモノマー変換率は＞９６％であった。分子量分析により、Ｍn＝１２．９ｋＤａ、Ｍw＝１７．４ｋＤａ、及びＰＤＩ  １．３５と推測された。
【００５６】
ポリマー溶液の一部３．０ｇを、混合液のｐＨが７〜８に達するまで２８重量％アンモニア水溶液と共に加熱することによって、水（４．８ｇ）に分散させた。真空下で有機溶媒を除去すると、水中に分散された透明ポリマーの１１重量％分散液が得られた。計算したこのポリマー分散液の量（３５０ｐｐｍのＦ）を、屋外用及び室内用試験塗料のサンプルに加え、ドローダウンしたパネルを記載される試験方法に従って評価した。
【００５７】
（実施例３）
実施例１に記載した類似手順に従う、１Ｈ，１Ｈ，２Ｈ，２Ｈ−ペルフルオロオクチルメタクリレート、（６．８０ｇ、１５．７３ミリモル）、ジエチルアミノエチルメタクリレート（２．１９ｇ、１１．８２ミリモル）、メタクリル酸（１．０２ｇ、１１．８５ミリモル）、（ヒドロキシエチル）メタクリレート（０．２０ｇ、１．５４ミリモル）の、ＭＩＢＫ（３．７５ｇ）、ＩＰＡ（１１．２５ｇ）、１−チオグリセロール（０．４０ｇ、３．７０ミリモル）、及びＶＡＺＯ−６７（０．２０ｇ、１．０４ミリモル）溶液によって、黄色の溶液を得た。1Ｈ  ＮＭＲによるモノマー変換率は＞９４％であった。分子量分析により、Ｍn＝１２．６ｋＤａ、Ｍw＝１７．４ｋＤａ、及びＰＤＩ  １．３９と推測された。
【００５８】
ポリマー溶液の一部３．０ｇを、混合液のｐＨが７〜８に達するまで２８重量％アンモニア水溶液と共に加熱することによって、水（４．８ｇ）に分散させた。真空下で有機溶媒を除去すると、水中に分散された透明ポリマーの１４重量％分散液が得られた。計算したこのポリマー分散液の量（３５０ｐｐｍのＦ）を、屋外用及び室内用試験塗料のサンプルに加え、ドローダウンしたパネルを記載される試験方法に従って評価した。
【００５９】
（実施例４）
還流冷却器、セプタム、及び熱電対を備えた三つ口丸底フラスコに、２１．８ｍＬのＭＩＢＫ／ＩＰＡ（１：３ｗ／ｗ）溶液中１−チオグリセロール（０．８３９ｇ、７．７６ミリモル）溶液を投入した。この溶液を８０℃に加熱し、その後、４０ｍＬのＭＩＢＫ／ＩＰＡ中、１Ｈ，１Ｈ，２Ｈ，２Ｈ−ペルフルオロオクチルメタクリレート（１４．５３ｇ、３３．６４ミリモル）、ポリ（エチレングリコール）メチルエーテル（平均Ｍn  ３００、６．３１ｇ、２１．０２ミリモル）、メタクリル酸（２．５３ｇ、２９．４４ミリモル）、塩化ナトリウム（０．０１８ｇ、０．３１ミリモル）のモノマー混合物、及び９ｍＬのＭＩＢＫ／ＩＰＡ中ＶＡＺＯ−６７（０．４２８ｇ、２．２３ミリモル）を同時に、シリンジポンプによって６時間かけて追加した。反応混合液を、窒素下で１８時間、８０℃において撹拌させた。得られた溶液を水酸化ナトリウム溶液（メタクリル酸の１当量）で中和し、その後、有機溶媒を真空下で除去して、３３．９重量％の水性ポリマー溶液を得た。分子量分析により、Ｍn＝９．１ｋＤａ、Ｍw＝１３．０ｋＤａ、及びＰＤＩ  １．４３と推測された。
【００６０】
計算したこのポリマー分散液の量（３５０ｐｐｍのフッ素）を、屋外用及び室内用試験塗料のサンプルに加え、ドローダウンしたパネルを記載される試験方法に従って評価した。
【００６１】
（実施例５）
実施例４に記載される手順を用い、１Ｈ，１Ｈ，２Ｈ，２Ｈ−ペルフルオロオクチルメタクリレート（１４．５３ｇ、３３．６４ミリモル）、ポリ（エチレングリコール）メチルエーテル（平均Ｍn  ４７０、９．８８ｇ、２１．０２ミリモル）、メタクリル酸、（２．５３ｇ、２９．４４ミリモル）、塩化ナトリウム（０．０１８ｇ、０．３１ミリモル）、１−チオグリセロール（０．８３９ｇ、７．７６ミリモル）及び、ＭＩＢＫ／ＩＰＡ中ＶＡＺＯ−６７（０．４２８ｇ、２．２３ミリモル）を用いる重合により、淡黄色のポリマー溶液を得た。水酸化ナトリウム水溶液（メタクリル酸の１当量）を用いる中和、続く溶媒の蒸発により、３３．５重量％の水性ポリマー溶液が得られた。分子量分析により、Ｍn＝１１．１ｋＤａ、Ｍw＝１８．１ｋＤａ、及びＰＤＩ  １．６３と推測された。
【００６２】
計算したこのポリマー分散液の量（３５０ｐｐｍのフッ素）を、屋外用及び室内用試験塗料のサンプルに加え、ドローダウンしたパネルを記載される試験方法に従って評価した。
【００６３】
（実施例６）
実施例４に記載される手順を用い、１Ｈ，１Ｈ，２Ｈ，２Ｈ−ペルフルオロオクチルメタクリレート（１４．５３ｇ、３３．６４ミリモル）、ポリ（エチレングリコール）メタクリレート（平均Ｍn  ５２６、１１．０６ｇ、２１．０２ミリモル）、メタクリル酸（２．５３ｇ、２９．４４ミリモル）、塩化ナトリウム（０．０１８ｇ、０．３１ミリモル）、１−チオグリセロール（０．８３９ｇ、７．７６ミリモル）、及びＭＩＢＫ／ＩＰＡ中ＶＡＺＯ−６７（０．４２８ｇ、２．２３ミリモル）を用いる重合により、淡黄色のポリマー溶液を得た。水酸化ナトリウム水溶液（メタクリル酸の１当量）を用いる中和、続く溶媒の蒸発により、３７．１重量％の水性ポリマー溶液が得られた。分子量分析により、Ｍn＝８．４ｋＤａ、Ｍw＝４５．６ｋＤａ、及びＰＤＩ  ５．４４と推測された。
【００６４】
計算したこのポリマー分散液の量（３５０ｐｐｍのフッ素）を、屋外用及び室内用試験塗料のサンプルに加え、ドローダウンしたパネルを記載される試験方法に従って評価した。
【００６５】
（実施例７）
１−チオグリセロール（１．６２ｇ、１５ミリモル）及びＭＩＢＫ／ＩＰＡ混合物（７ｍＬ、１：２．２ｗ／ｗ）を、２５０ｍＬの三つ口丸底フラスコに、窒素下で撹拌しながら投入した。この溶液を８０℃に加熱し、続いて、ＭＩＢＫ／ＩＰＡ混合液（３ｍＬ、１：２．２ｗ／ｗ）中モノマー混合物（２−（ペルフルオロヘキシル）エチル）メタクリレート（式１Ｈ，１Ｈ，２Ｈ，２Ｈ−ペルフルオロオクチルメタクリレート、１７．３ｇ、４０ミリモル）及びメタクリル酸（４．３ｇ、５０ミリモル）、並びに、ＭＩＢＫ／ＩＰＡ混合液（１９ｍＬ、１：２．２ｗ／ｗ）中ＶＡＺＯ−６７（０．４３ｇ、２．２４ミリモル）を、６時間かけて別々に投入した。反応混合液を、窒素下で１８時間、８０℃において撹拌させた。反応混合物を水酸化ナトリウム溶液（メタクリル酸の１当量）で中和した。有機溶媒を除去すると、ポリマーの１２．８重量％水溶液が得られた。分子量分析により、Ｍn＝３．１ｋＤａ、Ｍw＝６．２ｋＤａ、及びＰＤＩ  ２．０と推測された。
【００６６】
計算したこのポリマー分散液の量（３５０ｐｐｍのフッ素）を、屋外用及び室内用試験塗料のサンプルに加え、ドローダウンしたパネルを記載される試験方法に従って評価した。
【００６７】
（実施例８）
３−メルカプトプロピオン酸（１．８ｇ、１７ミリモル）及び水／ＩＰＡ混合液（７ｍＬ、１：４ｗ／ｗ）を、２５０ｍＬの三つ口丸底フラスコに、窒素下で撹拌しながら投入した。この溶液を８０℃に加熱し、続いて、水／ＩＰＡ（３ｍＬ、１：４ｗ／ｗ）中モノマー混合物（１Ｈ，１Ｈ，２Ｈ，２Ｈ−ペルフルオロオクチルメタクリレート、１７．３ｇ、４０ミリモル）及びメタクリル酸（４．３ｇ、５０ミリモル））、並びに、水／ＩＰＡ（１９ｍＬ、１：４ｗ／ｗ）中ＶＡＺＯ  ６８（０．６３ｇ、２．２４ミリモル）を、６時間かけて別々に投入した。反応混合液を、窒素下で１８時間、８０℃において撹拌させた。反応混合物を水酸化ナトリウム溶液（メタクリル酸の１当量）で中和した。有機溶媒を除去すると、ポリマーの１３．７重量％水溶液が得られた。分子量分析により、Ｍn＝９．５ｋＤａ、Ｍw＝１３．５ｋＤａ、及びＰＤＩ  １．４３と推測された。
【００６８】
計算したこのポリマー分散液の量（３５０ｐｐｍのフッ素）を、屋外用及び室内用試験塗料のサンプルに加え、ドローダウンしたパネルを記載される試験方法に従って評価した。
【００６９】
（実施例９）
還流冷却器、セプタム、及び熱電対を備えた２５０ｍＬの三つ口丸底フラスコに、１Ｈ，１Ｈ，２Ｈ，２Ｈ−ペルフルオロオクチルメタクリレート（１４．５８ｇ、３３．８ミリモル）、２−（ジエチルアミノ）エチルメタクリレート（３．５７ｇ、１９．３ミリモル）、メタクリル酸（２．６７ｇ、３１．０ミリモル）、その後ＭＩＢＫ（１０．０ｇ、１００ミリモル）、ＩＰＡ（２７．５ｇ、４５８ミリモル）、及び２−メルカプトエタノール（０．８４０ｇ、１０．７５ミリモル）を投入した。反応溶液に、ニードルを用いて、１時間室温にて表面下にＮ2を注入した。油浴を用いて、フラスコの内部温度が８０℃に達するまで加熱し、メチルイソブチルケトン（２ｍＬ）中のＶＡＺＯ−６７（０．３９５ｇ、２．０５ミリモル）溶液をシリンジで一度に加えた。内部温度を再び８０℃に上昇させ、その後、反応液を更に１６〜２２時間撹拌したままにした。反応混合液を室温まで冷却させ、1Ｈ  ＮＭＲ分析により＞９５％のモノマーの変換を確認した。ポリマーサンプルは、ＧＰＣによって、平均分子量Ｍn＝２．８ｋＤａ、Ｍw＝５．８ｋＤａ、ＰＤＩ＝２．０５と分析された。
【００７０】
反応混合液を８０℃に再加熱した。Ｈ2Ｏ（５８．３ｇ）中ＮａＯＨ（１．２１ｇ、３１．０ミリモル）の中和溶液を４５℃に加熱して、添加漏斗によって２０分間かけて滴加し、透明溶液に達した。混合液を８０℃で更に１時間加熱し、有機溶媒を回転蒸発によって除去すると、水中、濁黄色の分散液（１４．９固体％、ｐＨ１１）を得た。計算したこのポリマー分散液の量（１．１７ｇ、３５０ｐｐｍのＦ）を、屋外用及び室内用塗料のサンプルに加え、ドローダウンしたパネルを記載される試験方法に従って評価した。
【００７１】
比較実施例９Ａ
実施例９に記載した類似手順に従う、１Ｈ，１Ｈ，２Ｈ，２Ｈ−ペルフルオロオクチルメタクリレート（１４．５８ｇ、３３．８ミリモル）、２−（ジエチルアミノ）エチルメタクリレート（３．５７ｇ、１９．３ミリモル）、及びメタクリル酸（２．６７ｇ、３１．０ミリモル）の、ＶＡＺＯ−６７（０．３９５ｇ、２．０５ミリモル）反応開始剤及び１−ドデンチオール（０．８４０ｇ、４．１５ミリモル）連鎖移動剤を用いるバッチ重合により、モノマー変換率（1Ｈ  ＮＭＲ）が＞９５％であるポリマー溶液が得られた。ポリマーサンプルは、ＧＰＣによって、平均分子量Ｍn＝７．０ｋＤａ、Ｍw＝１２．９ｋＤａ、ＰＤＩ＝１．８６と分析された。
【００７２】
ポリマーを、Ｈ2Ｏ（５８．３ｇ）中ＮａＯＨ（１．２１ｇ、３１．０ミリモル）を用いて中和した後、真空下で有機溶媒を除去すると、水中、濁黄色の分散液（２４．４固体％、ｐＨ１１）が得られた。計算したこのポリマー分散液の量（０３５０ｐｐｍのＦ）を、屋外用及び室内用試験塗料のサンプルに加え、ドローダウンしたパネルを記載される試験方法に従って評価した。
【００７３】
（実施例１０）
還流冷却器、セプタム、及び熱電対を備えた２５０ｍＬの三つ口丸底フラスコに、ＭＩＢＫ（９．０ｇ、９０．９ミリモル）及びＩＰＡ（２０．０ｇ、３３３．３ミリモル）を投入した。反応溶液に、ニードルを用いて、１時間室温にて表面下にＮ2を注入した。１Ｈ，１Ｈ，２Ｈ，２Ｈ−ペルフルオロオクチルメタクリレート（１４．５８ｇ、３３．８ミリモル）、２−（ジエチルアミノ）エチルメタクリレート（３．５７ｇ、１９．３ミリモル）及びメタクリル酸（２．６７ｇ、３１．０ミリモル）を、１００ｍＬの一つ口丸底フラスコに別々に投入し、セプタムで蓋をした。モノマーを含むフラスコに、予め脱気した溶媒を加え、総量を２０ｍＬにした。モノマー溶液に、ニードルを用いて、１時間室温にて表面下にＮ2を注入した。ＶＡＺＯ−６７（０．３９５ｇ、２．０５ミリモル）を予め脱気した溶媒に溶解し、総量を２０ｍＬにした。１−チオグリセロール（０．８４０ｇ、７．７６ミリモル）を、脱気溶媒の残量を含む反応フラスコに加えた。油浴を用いて、フラスコの内部温度が８０℃に達するまで加熱した。モノマー及び反応開始剤を含むシリンジをそれぞれ配置し、デュアルシリンジポンプを用いて６時間かけて内容物を送達した。シリンジ内容物の送達が完了した後、反応槽を更に１４時間撹拌させた。反応混合液を室温まで冷却させ、1Ｈ  ＮＭＲ分析により＞９５％のモノマーの変換を確認した。ポリマーサンプルは、ＧＰＣによって、平均分子量Ｍn＝１３．９ｋＤａ、Ｍw＝６２．５ｋＤａ、ＰＤＩ＝４．６と分析された。
【００７４】
反応混合液を８０℃に再加熱した。
【００７５】
Ｈ2Ｏ（５８．３ｇミリモル）中ＮａＯＨ（１．８８ｇ、４７．０ミリモル）の中和溶液を４５℃に加熱して、添加漏斗によって２０分間かけて滴加し、透明溶液に達した。混合液を８０℃で更に１時間加熱し、有機溶媒を回転蒸発によって除去すると、水中、濁黄色の分散液（１６．０固体％、ｐＨ１１）を得た。計算したこのポリマー分散液の量（３５０ｐｐｍのＦ）を、屋外用及び室内用試験塗料のサンプルに加え、ドローダウンしたパネルを記載される試験方法に従って評価した。
【００７６】
比較実施例１０Ａ
実施例１０に記載した類似手順に従う、１Ｈ，１Ｈ，２Ｈ，２Ｈ−ペルフルオロオクチルメタクリレート（１４．５８ｇ、３３．８ミリモル）、２−（ジエチルアミノ）エチルメタクリレート（３．５７ｇ、１９．３ミリモル）及びメタクリル酸、（２．６７ｇ、３１．０ミリモル）の、ＶＡＺＯ−６７（０．３９５ｇ、２．０５ミリモル）反応開始剤を用いるセミバッチ重合により、モノマー変換率（1Ｈ  ＮＭＲ）が＞９５％であるポリマー溶液が得られた。ポリマーサンプルは、ＧＰＣによって、平均分子量Ｍn＝１２．０ｋＤａ、Ｍw＝２４．２ｋＤａ、ＰＤＩ＝２．０２と分析された。
【００７７】
ポリマーを、Ｈ2Ｏ（５８．３ｇ）中ＮａＯＨ（１．８８ｇ、４７．０ミリモル）を用いて中和した後、真空下で有機溶媒を除去すると、水中、混濁黄色の分散液（２１．７固体％、ｐＨ１１）が得られた。計算したこのポリマー分散液の量（０３５０ｐｐｍのＦ）を、屋外用及び室内用塗料のサンプルに加え、ドローダウンしたパネルを記載される試験方法に従って評価した。
【００７８】
比較実施例１０Ｂ
実施例１０に記載した類似手順に従う、１Ｈ，１Ｈ，２Ｈ，２Ｈ−ペルフルオロオクチルメタクリレート（１４．５８ｇ、３３．８ミリモル）、２−（ジエチルアミノ）エチルメタクリレート（３．５７ｇ、１９．３ミリモル）及びメタクリル酸（２．６７ｇ、３１．０ミリモル）の、ＶＡＺＯ−６７（０．３９５ｇ、２．０５ミリモル）反応開始剤、及び連鎖移動剤として１Ｈ，１Ｈ，２Ｈ，２Ｈ−ペルフルオロオクタンチオール（０．８４０ｇ、２．２１ミリモル）を用いるセミバッチ重合により、モノマー変換率（1Ｈ  ＮＭＲ）が＞９５％であるポリマー溶液が得られた。ポリマーサンプルは、ＧＰＣによって、平均分子量Ｍn＝１１．２ｋＤａ、Ｍw＝２０．５ｋＤａ、ＰＤＩ＝１．８３と分析された。
【００７９】
ポリマーを、Ｈ2Ｏ（５８．３ｇ）中ＮａＯＨ（１．８８ｇ、４７．０ミリモル）を用いて中和した後、真空下で有機溶媒を除去すると、水中、混濁黄色の分散液（２２．７固体％、ｐＨ１１）が得られた。計算したこのポリマー分散液の量（０３５０ｐｐｍのＦ）を、屋外用及び室内用塗料のサンプルに加え、ドローダウンしたパネルを記載される試験方法に従って評価した。
【００８０】
（実施例１１）
実施例１０に記載した類似手順に従う、１Ｈ，１Ｈ，２Ｈ，２Ｈ−ペルフルオロオクチルメタクリレート（１４．５８ｇ、３３．８ミリモル）、２−（ジエチルアミノ）エチルメタクリレート（３．５７ｇ、１９．３ミリモル）、及びメタクリル酸（２．６７ｇ、３１．０ミリモル）の、ＶＡＺＯ−６７（０．３９５ｇ、２．０５ミリモル）反応開始剤、及び、１−チオグリセロール／メルカプトエタノール（０．４２０ｇ、３．８８ミリモル）／（０．４２０ｇ、５．３７ミリモル）混合物である連鎖移動剤を用いるセミバッチ重合により、モノマー変換率（1Ｈ  ＮＭＲ）が＞９５％であるポリマー溶液が得られた。ポリマーサンプルは、ＧＰＣによって、平均分子量Ｍn＝１０．６ｋＤａ、Ｍw＝１８．０ｋＤａ、ＰＤＩ＝１．７０と分析された。
【００８１】
ポリマーを、Ｈ2Ｏ（５８．３ｇ、３２３９ミリモル）中ＮａＯＨ（１．８８ｇ、４７．０ミリモル）を用いて中和した後、真空下で有機溶媒を除去すると、水中、濁黄色の分散液（２４固体％、ｐＨ１１）が得られた。計算したこのポリマー分散液の量（３５０ｐｐｍのＦ）を、屋外用及び室内用試験塗料のサンプルに加え、ドローダウンしたパネルを記載される試験方法に従って評価した。
【００８２】
（実施例１２）
実施例１０に記載した類似手順に従う、１Ｈ，１Ｈ，２Ｈ，２Ｈ−ペルフルオロオクチルメタクリレート（１４．５８ｇ、３３．８ミリモル）、２−ヒドロキシエチルメタクリレート（２．５１ｇ、１９．３ミリモル）及びメタクリル酸（２．６７ｇ、３１．０ミリモル）の、ＶＡＺＯ−６７（０．３９５ｇ、２．０５ミリモル）反応開始剤を用いるセミバッチ重合により、モノマー変換率（1Ｈ  ＮＭＲ）が＞９５％であるポリマー溶液が得られた。ポリマーサンプルは、ＧＰＣによって、平均分子量Ｍｎ＝５．３ｋＤａ、Ｍｗ＝９．９ｋＤａ、ＰＤＩ＝１．８５と分析された。
【００８３】
ポリマーを、ＮＨ4ＯＨ（２．８７ｇ、４７．０ミリモル）（Ｈ2Ｏ（５８．３ｇ）中）を用いて中和した後、真空下で有機溶媒を除去すると、水中、混濁黄色の分散液（２１．７固体％、ｐＨ７〜８）が得られた。計算したこのポリマー分散液の量（３５０ｐｐｍのＦ）を、屋外用及び室内用試験塗料のサンプルに加え、ドローダウンしたパネルを記載される試験方法に従って評価した。
【００８４】
比較実施例１２Ａ
実施例１０に記載した類似手順に従う、１Ｈ，１Ｈ，２Ｈ，２Ｈ−ペルフルオロオクチルメタクリレート（１４．５８ｇ、３３．８ミリモル）、２−ヒドロキシエチルメタクリレート（２．５１ｇ、１９．３ミリモル）及びメタクリル酸（２．６７ｇ、３１．０ミリモル）の、ＶＡＺＯ−６７（０．３９５ｇ、２．０５ミリモル）反応開始剤及び１−チオグリセロール（０．８４０ｇ７．７６ミリモル）連鎖移動剤を用いるセミバッチ重合により、モノマー変換率（1Ｈ  ＮＭＲ）が＞９５％であるポリマー溶液が得られた。ポリマーサンプルは、ＧＰＣによって、平均分子量Ｍn＝２０．９ｋＤａ、Ｍw＝２９．５ｋＤａ、ＰＤＩ＝１．４１と分析された。
【００８５】
ポリマーを、ＮＨ4ＯＨ（２．８７ｇ、４７．０ミリモル）（Ｈ2Ｏ（５８．３ｇ）中）を用いて中和した後、真空下で有機溶媒を除去すると、水中、混濁黄色の分散液（２１．９固体％、ｐＨ７〜８）が得られた。計算したこのポリマー分散液の量（３５０ｐｐｍのＦ）を、屋外用及び室内用試験塗料のサンプルに加え、ドローダウンしたパネルを記載される試験方法に従って評価した。
【００８６】
（実施例１３）
実施例１０に記載した類似手順に従う、１Ｈ，１Ｈ，２Ｈ，２Ｈ−ペルフルオロオクチルメタクリレート（１４．５８ｇ、３３．８ミリモル）、２−ヒドロキシプロピルメタクリレート（２．７８ｇ、１９．３ミリモル）及びメタクリル酸（２．６７ｇ、３１．０ミリモル）の、ＶＡＺＯ−６７（０．３９５ｇ、２．０５ミリモル）反応開始剤及び１−チオグリセロール（０．８４０ｇ７．７６ミリモル）連鎖移動剤を用いるセミバッチ重合により、モノマー変換率（1Ｈ  ＮＭＲ）が＞９５％であるポリマー溶液が得られた。ポリマーサンプルは、ＧＰＣによって、平均分子量Ｍn＝２．４ｋＤａ、Ｍw＝１１．５ｋＤａ、ＰＤＩ＝４．７４と分析された。
【００８７】
ポリマーを、ＮＨ4ＯＨ（２．８７ｇ、４７．０ミリモル）（Ｈ2Ｏ（５８．３ｇ）中）を用いて中和した後、真空下で有機溶媒を除去すると、水中、混濁黄色の分散液（２４．１固体％、ｐＨ７〜８）が得られた。計算したこのポリマー分散液の量（３５０ｐｐｍのＦ）を、屋外用及び室内用試験塗料のサンプルに加え、ドローダウンしたパネルを記載される試験方法に従って評価した。
【００８８】
比較実施例１３Ａ
実施例１０に記載した類似手順に従う、１Ｈ，１Ｈ，２Ｈ，２Ｈ−ペルフルオロオクチルメタクリレート（１４．５８ｇ、３３．８ミリモル）、２−ヒドロキシプロピルメタクリレート（２．７８ｇ、１９．３ミリモル）及びメタクリル酸（２．６７ｇ、３１．０ミリモル）の、ＶＡＺＯ−６７（０．３９５ｇ、２．０５ミリモル）反応開始剤を用いるセミバッチ重合により、モノマー変換率（1Ｈ  ＮＭＲ）が＞９５％であるポリマー溶液が得られた。ポリマーサンプルは、ＧＰＣによって、平均分子量Ｍn＝１８．９ｋＤａ、Ｍw＝２６．２ｋＤａ、ＰＤＩ＝１．３８と分析された。
【００８９】
ポリマーを、ＮＨ4ＯＨ（２．８７ｇ、４７．０ミリモル）（Ｈ2Ｏ（５８．３ｇ）中）を用いて中和した後、真空下で有機溶媒を除去すると、水中、混濁黄色の分散液（２４．０固体％、ｐＨ７〜８）が得られた。計算したこのポリマー分散液の量（３５０ｐｐｍのＦ）を、屋外用及び室内用試験塗料のサンプルに加え、ドローダウンしたパネルを記載される試験方法に従って評価した。
【００９０】
（実施例１４）
実施例１０に記載した類似手順に従う、１Ｈ，１Ｈ，２Ｈ，２Ｈ−ペルフルオロオクチルメタクリレート（１４．５８ｇ、３３．８ミリモル）、エチルトリエチレングリコールメタクリレート（ＥＴＧＭＡ）（４．７５ｇ、１９．３ミリモル）及びメタクリル酸、（２．６７ｇ、３１．０ミリモル）の、ＶＡＺＯ−６７（０．３９５ｇ、２．０５ミリモル）反応開始剤及び１−チオグリセロール（０．８４０ｇ７．７６ミリモル）連鎖移動剤を用いるセミバッチ重合により、モノマー変換率（1Ｈ  ＮＭＲ）が＞９５％であるポリマー溶液が得られた。ポリマーサンプルは、ＧＰＣによって、平均分子量Ｍn＝１４．９ｋＤａ、Ｍw＝１８．０ｋＤａ、ＰＤＩ＝１．２１と分析された。
【００９１】
ポリマーを、ＮＨ4ＯＨ（２．８７ｇ、４７．０ミリモル）（Ｈ2Ｏ（５８．３ｇ）中）を用いて中和した後、真空下で有機溶媒を除去すると、水中、混濁黄色の分散液（２４．０固体％、ｐＨ７〜８）が得られた。計算したこのポリマー分散液の量（３５０ｐｐｍのＦ）を、屋外用及び室内用塗料のサンプルに加え、ドローダウンしたパネルを記載される試験方法に従って評価した。
【００９２】
比較実施例１４Ａ
実施例１０に記載した類似手順に従う、１Ｈ，１Ｈ，２Ｈ，２Ｈ−ペルフルオロオクチルメタクリレート（１４．５８ｇ、３３．８ミリモル）、エチルトリエチレングリコールメタクリレート（ＥＴＧＭＡ）（４．７５ｇ、１９．３ミリモル）及びメタクリル酸（２．６７ｇ、３１．０ミリモル）の、ＶＡＺＯ−６７（０．３９５ｇ、２．０５ミリモル）反応開始剤を用いるセミバッチ重合により、モノマー変換率（1Ｈ  ＮＭＲ）が＞９５％であるポリマー溶液が得られた。ポリマーサンプルは、ＧＰＣによって、平均分子量Ｍn＝２２．９ｋＤａ、Ｍw＝２８．４ｋＤａ、ＰＤＩ＝１．２４と分析された。
【００９３】
ポリマーを、ＮＨ4ＯＨ（２．８７ｇ、４７．０ミリモル）（Ｈ2Ｏ（５８．３ｇ）中）を用いて中和した後、真空下で有機溶媒を除去すると、水中、混濁黄色の分散液（２５．１固体％、ｐＨ７〜８）が得られた。計算したこのポリマー分散液の量（３５０ｐｐｍのＦ）を、屋外用及び室内用試験塗料のサンプルに加え、ドローダウンしたパネルを記載される試験方法に従って評価した。
【００９４】
（実施例１５）
実施例１に記載した類似手順に従う、ＭＩＢＫ（３．７５ｇ）、ＩＰＡ（１１．２５ｇ）、１−チオグリセロール（０．４０ｇ、３．７０ミリモル）、及びＶＡＺＯ−６７（０．２０ｇ、１．０４ミリモル）の溶液中の、１Ｈ，１Ｈ，２Ｈ，２Ｈ−ペルフルオロオクチルメタクリレート（６．８０ｇ、１５．７３ミリモル）、２−（ジメチルアミノ）エチルメタクリレート（１．８５ｇ、１１．８２ミリモル）、及びメタクリル酸（１．０２ｇ、１１．８５ミリモル）の重合により、黄色の溶液が得られた。1Ｈ  ＮＭＲによるモノマー変換率は＞９６％であった。ポリマーサンプルは、ＧＰＣによって、平均分子量Ｍn＝１１．６／Ｍw＝１３．９、ＰＤＩ＝１．２と分析された。
【００９５】
ポリマー溶液の一部３．０ｇを、混合液のｐＨが７〜８に達するまで２８重量％アンモニア水溶液と共に加熱することによって、水（４．８ｇ）に分散させた。真空下で有機溶媒を除去すると、水中に分散された混濁ポリマーの１１重量％分散液が得られた。計算したこのポリマー分散液の量（３５０ｐｐｍのＦ）を、屋外用及び室内用試験塗料のサンプルに加え、ドローダウンしたパネルを記載される試験方法に従って評価した。
【００９６】
（実施例１６）
実施例１０に記載した類似手順に従う、１Ｈ，１Ｈ，２Ｈ，２Ｈ−ペルフルオロオクチルアクリレート（１４．１３ｇ、３３．８ミリモル）、２−（ジエチルアミノ）エチルアクリレート（３．３０ｇ、１９．３ミリモル）、及びアクリル酸（２．２３ｇ、３１．０ミリモル）の、ＶＡＺＯ−６７（０．３９５ｇ、２．０５ミリモル）反応開始剤及び１−チオグリセロール（０．８４０ｇ、７．７６ミリモル）連鎖移動剤を用いるセミバッチ重合により、モノマー変換率（1Ｈ  ＮＭＲ）が＞９５％であるポリマー溶液が得られた。ポリマーサンプルは、ＧＰＣによって、平均分子量Ｍn＝７．７ｋＤａ、Ｍw＝１０．５ｋＤａ、ＰＤＩ＝１．４と分析された。
【００９７】
ポリマーを、ＮＨ4ＯＨ（２８％  ＮＨ3）（２．８５ｇ、４７．０ミリモル）（Ｈ2Ｏ（５８．３ｇ）中）を用いて中和した後、真空下で有機溶媒を除去すると、水中、混濁黄色の分散液（２０．８固体重量％、ｐＨ７〜８）が得られた。計算したこのポリマー分散液の量（３５０ｐｐｍのＦ）を、屋外用及び室内用試験塗料のサンプルに加え、ドローダウンしたパネルを記載される試験方法に従って評価した。
【００９８】
比較実施例１６Ａ
実施例１０に記載した類似手順に従う、１Ｈ，１Ｈ，２Ｈ，２Ｈ−ペルフルオロオクチルアクリレート（１４．１３ｇ、３３．８ミリモル）、２−（ジエチルアミノ）エチルアクリレート（３．３０ｇ、１９．３ミリモル）、及びアクリル酸（２．２３ｇ、３１．０ミリモル）の、ＶＡＺＯ−６７（０．３９５ｇ、２．０５ミリモル）反応開始剤を用いるセミバッチ重合により、モノマー変換率（1Ｈ  ＮＭＲ）が＞９５％であるポリマー溶液が得られた。ポリマーサンプルは、ＧＰＣによって、平均分子量Ｍn＝８．６ｋＤａ、Ｍw＝１１．７ｋＤａ、ＰＤＩ＝１．４と分析された。
【００９９】
ポリマーを、Ｈ２Ｏ（５８．３ｇ）中、ＮＨ4ＯＨ（２８％  ＮＨ3）（２．８５ｇ、４７．０ミリモル）を用いて中和した後、真空下で有機溶媒を除去すると、水中、混濁黄色の分散液（２２．１固体重量％、ｐＨ７〜８）が得られた。計算したこのポリマー分散液の量（３５０ｐｐｍのＦ）を、屋外用及び室内用試験塗料のサンプルに加え、ドローダウンしたパネルを記載される試験方法に従って評価した。
【０１００】
撥油性
実施例１〜１６に記載されるフッ素化ポリマー組成物を含む室内用艶なし塗料及び屋外用艶なし塗料のサンプル、並びに、連鎖移動剤を用いないで、又は、疎水性連鎖移動剤を用いて製造された比較ポリマー組成物を含む塗料サンプルを、試験方法１に記載されるように撥油性について評価した。フッ素化ポリマー添加剤を含む塗料サンプルは、添加剤を含まない対照塗料と比較して、良好な撥油性を示した（表１）。また、実施例１〜１６に記載の添加剤は、対応する比較サンプルと比較して良好な撥油性能を示した（１Ａ、９Ａ、１０Ａ、１０Ｂ、１２Ａ、１３Ａ、１４Ａ、及び１６Ａ）。
【０１０１】
【表１】
0006523317.tif 000005
*  ３回の測定値の平均、値が高いほど性能が良いことを示す
【０１０２】
汚れ付着耐性
実施例１〜１６に記載されるフッ素化ポリマー組成物を含む屋外用艶なし塗料のサンプル、及び、連鎖移動剤を用いないで、又は、疎水性連鎖移動剤を用いて製造された比較ポリマー組成物を含む塗料サンプルを、試験方法２に記載されるように汚れ付着耐性（ＤＰＲ）について評価した。フッ素化ポリマー添加剤を含む塗料サンプルは、添加剤が存在しない対照塗料と比較して、非常に良好な汚れ付着耐性を示した（値が低いほど性能が良いことを示す）（表２）。また、実施例１〜１６に記載の添加剤は、対応する比較サンプルと比較して良好なＤＰＲ性能を示した（１Ａ、９Ａ、１０Ａ、１０Ｂ、１２Ａ、１３Ａ、１４Ａ、及び１６Ａ）。
【０１０３】
【表２】
0006523317.tif 000006
*値が低いほど性能が良いことを示す
【０１０４】
Ｌｅｎｅｔａ油染み洗浄性
実施例１〜１４に記載されるフッ素化ポリマー組成物を含む室内用艶なし塗料のサンプル、及び、連鎖移動剤を用いないで、又は、疎水性連鎖移動剤を用いて製造された比較ポリマー組成物を含む塗料サンプルを、試験方法３に記載されるようにｌｅｎｅｔａ油染み洗浄性について評価した。洗浄性評価の差によって示されるように、フッ素化ポリマー添加剤を含む塗料サンプルは、添加剤が存在しない対照塗料よりも、極めて良好であった（表３）。実施例１〜１４に記載する添加剤は、対応する比較サンプル（１Ａ、９〜１４Ａ、及び１０Ｂ）と比較して、良好な洗浄性の差を示した。
【０１０５】
【表３】
0006523317.tif 000007
*値が高いほど、洗浄性の差が良好であることを示す